(57)【特許請求の範囲】
【請求項１】
金属層が積層された二軸延伸樹脂フィルムからなる導電性支持体の金属層に感光体層が形成されてなる無端ベルト状電子写真感光体であって、二軸延伸樹脂フィルムが、互いに垂直な２枚の偏光板の間においてみたときの消光角が導電性支持体の走行方向に対して０〜２９度の範囲内にあるように成形されることを特徴とする無端ベルト状電子写真感光体の製造方法。
【請求項２】
二軸延伸樹脂フィルムがポリエチレンテレフタレートの二軸延伸フィルムである請求項１記載の無端ベルト状電子写真感光体の製造方法。
【発明の詳細な説明】
【０００１】
【発明の属する技術分野】
本発明は、無端ベルト状電子写真感光体および該電子写真感光体を用いたカラー電子写真装置に関し、更に詳しくは、走行安定性に優れた無端ベルト状電子写真感光体およびそれを用いたカラー電子写真装置に関する。
【０００２】
【従来の技術】
電子写真式画像形成方法は、即時に高品質の画像が得られることから、近年では、複写機やプリンター等において広く利用されている。そして、その中核となる感光体として、性状がフレキシブルで装置内に配設する際の自由度が大きい等の理由から無端ベルト状電子写真感光体が注目され、広く利用されている。
しかしながら、従来の無端ベルト状電子写真感光体は複数のローラに保持されて走行される間に、感光体・ローラ間に走行方向に対して横向きの力が作用して、無端ベルト状電子写真感光体に蛇行を生じさせ、特にフルカラープリンターにおいては色ずれの原因となっていた。
【０００３】
この蛇行を防止するため、従来、無端ベルト状電子写真感光体の両側縁に沿って、細幅のゴム状ガイドを接合することが行なわれている。しかし、無端ベルト状感光体はロールによって走行するため、ガイドが硬質であるとロールの外側を廻る際に屈曲を繰り返し、感光体部に繰り返して力が加わり、感光体にクラックを生じさせるおそれがある。このためガイドの材質としては軟質のゴム状物が使用されており、無端ベルト状感光体に横方向の力が発生すると蛇行を防止することは難しかった。
【０００４】
【発明が解決しようとする課題】
本発明は、横方向の力の発生がなく、蛇行することなく安定に走行する無端ベルト状電子写真感光体を提供し、もって、色ずれのない鮮明な画像の得られるカラー電子写真装置を提供することにある。
【０００５】
【課題を解決するための手段】
本発明者はかかる観点から鋭意検討を行なった結果、走行中の無端ベルト状感光体の横方向の力の発生は感光体基材として使用される基材の特性に大きく依存することを見出し、それに基づいてなされたものである。すなわち、本発明は、金属層が積層された二軸延伸樹脂フィルムからなる導電性支持体の金属層に感光体層が形成されてなる無端ベルト状電子写真感光体であって、二軸延伸樹脂フィルムが、互いに垂直な２枚の偏光板の間においてみたときの消光角が、導電性支持体の走行方向に対して０〜２９度の範囲内にあるように成形されることを特徴とする無端ベルト状電子写真感光体の製造方法に存する。
【０００６】
【発明の実施の形態】
本発明無端ベルト状電子写真感光体は、二軸延伸フィルムに金属層が積層された導電性支持体上に感光体層が形成され、これを無端ベルト状に形成したものである。
導電性支持体を構成する二軸延伸フィルムの材質としては延伸効果が大きく、延伸後の伸びあるいは縮みの少ない樹脂が用いられ、一般には、ポリエチレンテレフタレート、ポリブチレンテレフタレートなどのポリエステル樹脂が好ましく、ポリエチレンテレフタレートが特に好ましい。
【０００７】
これ等の樹脂は、フィルム状に成形された後、二軸方向に延伸される。フィルム状に成形する方法は特に制限はなく、インフレーション成形、あるいはＴダイによる押出成形によって得ることができる。
延伸方法としては、縦延伸後に横方向に延伸する逐次二段法であってもよく、また、縦延伸と横方向に同時に延伸する二軸同時延伸法であってもよい。
【０００８】
本発明で用いられる二軸延伸フィルムとしては、互いに垂直に組合された２枚の偏光板の間に二軸延伸フィルムをおいてみたとき、図１に示すように、無端ベルト電子写真感光体１として走行する方向ａに対する消光角θが０から２９度、好ましくは０から１９度の範囲となるものが使用される。
消光角θがこの範囲より大きくなると蛇行が生じ易くなる。
【０００９】
その理由は必ずしも明らかではないが、二軸延伸フィルムの分子配向が無端ベルト状感光体の走行方向に対して傾斜する場合、無端ベルト状感光体に力をかけると傾斜方向に微少な変形や力学的変形を発生し、あるいは力が搬送ローラと無端ベルト状感光体との間に傾斜方向に働き、これが蛇行の原因となるものと推定される。
【００１０】
分子の配向は熱膨脹率、力学的強度の縦横比、マイクロ波分子配向計など種々の方法で測定されるが、本発明の消光角の測定は、測定が極めて容易で、また、無端ベルト状感光体の走行安定性によく対応する結果を得ることができる。
かかる消光角を示す二軸延伸フィルムは、延伸温度、延伸倍率、縦横延伸倍率、あるいはヒートセット温度を配慮することによって経験的に得ることができる。また、二軸延伸フィルムの中央部程消光角は小さくなる傾向があり、中央部を利用することも１つの手段である。
なお、二軸延伸フィルムの厚さは５０〜１５０μｍが好ましく、更に好ましくは７０〜１２０μｍである。
【００１１】
導電性支持体を構成する金属としては、銅、ニッケル、アルミニウムなどがあげられるが、アルミニウムが好ましい。
二軸延伸フィルム上に金属層を形成する手段としては、真空蒸着、スパッタリング、化学メッキ、ラミネート等公知の方法によって行なうことができる。
金属層が積層された導電性支持体上には感光体層が形成される。
感光体層は公知の方法て形成され、電荷発生物質と電荷輸送物質を単層に含むものであってもよいし、電荷発生層と電荷輸送層を積層した機能分離型であってもよい。
【００１２】
即ち、電荷発生物質と電荷輸送物質を含有する塗布液、具体的には、単層型感光層の場合には、電荷発生物質、電荷輸送物質、およびそれらの結着用樹脂を溶剤に溶解または分散させた塗布液、電荷発生層と電荷輸送層との積層型感光層の場合には、電荷発生物質とその結着用樹脂を溶剤に溶解または分散させた塗布液と、電荷輸送物質とその結着用樹脂を溶剤に溶解または分散させた塗布液とをそれぞれ調製し、公知のダイコーター法、リバースコーター法、およびバーコーター法等により、金属蒸着層表面に塗布し、加熱ローラー、熱風乾燥器、蒸気乾燥器、赤外線乾燥器、および遠赤外線乾燥器等で乾燥することにより形成される。
【００１３】
その際、単層型感光層用の場合、および積層型感光層における電荷輸送層用の場合には、前記塗布液または分散液の固形分濃度は４０重量％以下、好ましくは１０〜３５重量％、粘度は５０〜３００ｃｐｓとし、乾燥後の厚みは１０〜４０μｍである。また、積層型感光層における電荷発生層用の場合には、前記塗布液または分散液の固形分濃度は１５重量％以下、好ましくは１〜１０重量％、粘度は０．１〜１０ｃｐｓとし、乾燥後の厚みは０．１〜１μｍとされる。また、塗布液または分散液の乾燥温度は、通常６０〜１４０℃の範囲とする。
【００１４】
なお、前記電荷発生物質としては、例えば、スーダンレッド、ダイアンブルー、ジェナスグリーンＢ等のアゾ顔料、ジスアゾ顔料、アルゴールイエロー、ピレンキノン等のキノン顔料、キノシアニン顔料、ペリレン顔料、インジゴ顔料、インドファーストオレンジトナー等のビスベンゾイミダゾール顔料、チタニルフタロシアニン、銅フタロシアニン等のフタロシアニン顔料、キナクリドン顔料、ピリリウム塩、アズレニウム塩等が挙げられ、前記電荷輸送物質としては、例えば、主鎖または側鎖に、アントラセン、フェナントレン、ピレン、コロネン等の多環式芳香族化合物の骨格、または、インドール、カルバゾール、イミダゾール、ピラゾール、ピラゾリン、トリアゾール、オキサゾール、イソオキサゾール、オキサジアゾール、チアゾール等の含窒素環式化合物の骨格を有する化合物、およびヒドラゾン化合物等が挙げられる。
【００１５】
また、前記結着用樹脂としては、ポリカーボネート、線状ポリエステル、ポリアクリレート、ポリスチレン、スチレン−アクリレート共重合体、スチレン−アクリロニトリル共重合体、ポリアクリロニトリル、ポリサルホン、ポリビニルアセテート、ポリビニルブチラール、ポリビニルピロリドン、メチルセルロース、ヒドロキシメチルセルロース、セルロースエステル、フェノキシ樹脂、エポキシ樹脂等が挙げられる。
【００１６】
また、前記溶剤としては、ベンゼン、トルエン、キシレン等の芳香族炭化水素系、メタノール、エタノール、イソプロパノール等のアルコール系、アセトン、メチルエチルケトン、４−メトキシ−４−メチル−２−ペンタノン、２，４−ペンタジオン、３−オキソブタン酸メチル、シクロヘキサノン等のケトン系、エチルアセテート、ブチルアセテート、メチルセロソルブアセテート等のエステル系、ジメトキシメタン、ジメトキシエタン、メチルセロソルブ、エチルセロソルブ、アニール、テトラヒドロフラン、１，４−ジオキサン等のエーテル系、クロロホルム、ジクロロメタン、１，２−ジクロロエタン、モノクロロベンゼン等の塩素化炭化水素系、ｎ−ブチルアミン、ジエチルアミン、エチレンジアミン、イソプロパノールアミン、トリエタノールアミン等の含窒素化合物系、Ｎ，Ｎ−ジメチルホルムアミド、Ｎ−メチルピロリドン、ジメチルスルホキシド等の非プロトン性極性溶剤系等が挙げられる。
【００１７】
なお、導電性支持体と電荷発生層との間には、通常使用されるようなバリアー層を形成することができる。バリアー層としては、ナイロン、ポリビニルアルコール、カゼイン、ポリビニルピロリドン、ポリアクリル酸、セルロース類、ゼラチン、デンプン、ポリウレタン、ポリイミド等を用いることができる。また、必要に応じて酸化チタン、酸化アルミニウム等の無機粒子を含有してもよい。
本発明の電子写真感光体は、所定長さに切断したシートの両端部を接合して無端ベルトとして使用される。特にカラー電子写真装置用の感光体として適する。
【００１８】
【実施例】
以下、本発明を実施例によりさらに具体的に説明するが、本発明はその要旨を越えない限り以下の実施例に限定されるものではない。
実施例１
二軸延伸ポリエチレンテレフタレート樹脂フィルム（厚み７５μｍ）の表面に厚み７００オングストロームのアルミニウム蒸着層を形成し、導電性支持体を作製した。
得られた導電性支持体のアルミニウム蒸着面に、以下に示す電荷発生層用塗布液と電荷輸送層用塗布液とを順次に塗布し、１２５℃で乾燥して、厚み０．５μｍの電荷発生層と、厚み１８μｍの電荷輸送層を形成してシート状電子写真感光体を作製した。
【００１９】
このようにして得られたシート状電子写真感光体を断裁後導電性インクにより、幅５ｍｍのアース層、蛇行防止リブを設け、端部を超音波融着することにより、幅２４５ｍｍ、周長３８０ｍｍの無端ベルト状感光体を得た。この感光体を市販のフルカラープリンターに装着し、フルカラー画像を印字した後に画像をルーペで確認した。４色細線の色ズレの最大値が０．２ｍｍを超える場合に色ずれありとの基準で判定したが、感光体１０本中、１０本とも色ずれがなく、良好な画像だった。その後、テトラヒドロフランを用いて感光層を希ＮａＯＨ水を用いてアルミニウム蒸着層を剥離後、後述の方法により樹脂フィルムの無端ベルト状感光体の走行方向に対する消光角を測定したところ１３°だった。
【００２０】
電荷発生層用塗布液
電荷発生物質として、Ｘ線回折スペクトルのブラッグ角（２θ±０．２°）２７．３°に最大回折ピークを有し７．４°および２４．２°に回折ピークを示す結晶型オキシチタニウムフタロシアニンを用い、その１０重量部を２００重量部の４−メトキシ−４−メチル−２−ペンタノンに加え、サンドグラインドミルにて粉砕、分散処理して得られた分散液を、ポリビニルブチラール樹脂（デンカ社製、「＃６０００Ｃ」）の５重量％ジメトキシエタン溶液１００重量部とフェノキシ樹脂（ユニオンカーバイド社製、「ＰＨＫＫ」）の５重量％ジメトキシエタン溶液１００重量部との混合溶液に加え、固形分濃度４重量％とした塗布液。
電荷輸送層用塗布液
電荷輸送物質として、次記構造のヒドラゾン化合物（Ａ）と（Ｂ）とを用い、
【００２１】
【化１】
0003713951.tif 000002
【００２２】
同化合物（Ａ）５６重量部、（Ｂ）１４重量部、およびポリカーボネート樹脂（三菱化学社製、「ノバレックス７０３０Ａ」）１００重量部を１，４−ジオキサン１０００重量部に溶解させた塗布液。
消光角測定方法
二軸延伸樹脂を偏光方向が互いに垂直な方向に組合された２枚の偏光板の間に入れ、無端ベルト状感光体とされたときの走行方向と偏光方向の１つを合せる。次いで、二軸延伸フィルムを左右に４５度の範囲回転させながら透光量が最も少なくなる位置を求め、このときの回転角を消光角とした。
【００２３】
実施例２〜５
二軸延伸ポリエチレンテレフタレートフィルム（厚さ７５μｍ）として、他の製造ロット番号のものを用いた以外は実施例１と同様の方法で無端ベルト状感光体を得た。
これを実施例１と同様に画像の評価と消光角を測定した。その結果を表１に示す。
【００２４】
比較例１〜３
二軸延伸ポリエチレンテレフタレートフィルム（厚さ７５μｍ）として、異なる製造ロット番号のものを使用し、かつ、テンターによる二軸延伸において側縁に近いものを使用した以外は実施例１と同様の方法で無端ベルト状感光体を製造し評価した。その結果を表１に示す。
【００２５】
【表１】
0003713951.tif 000003
【００２６】
以上より、本発明の無端ベルト状感光体は、良好な走行性を示し、画像色ずれの発生が少ないことがわかる。
【図面の簡単な説明】
【図１】本発明無端ベルト状電子写真感光体の部分斜視図。
【符号の説明】
１    無端ベルト状電子写真感光体
ａ    走行方向
θ    消光角
【図１】
0003713951.tif 000004